(57)【特許請求の範囲】
【請求項１】
金属の露出した表面の少なくとも一部分をコーティングする方法であって、それが：
ａ）一つもしくはそれ以上のヒドロキシル基ならびに一つもしくはそれ以上の有機窒素機を有した部分的に加水分解されたシランであって、ここで部分的に加水分解されたシランが１から９４パーセントの範囲で加水分解されているシラン、または一つもしくはそれ以上のヒドロキシル基ならびに一つもしくはそれ以上の有機窒素基を有した実質的に完全に加水分解されたシランであって、ここで実質的に完全に加水分解されたシランが９５から１００パーセントの範囲で加水分解されているシランの少なくとも一つを有する水溶液であって、ここで前記加水分解のパーセントは方程式（Ｉ）：
加水分解のパーセント＝［１００％］［１−（Ａ／（Ａ＋Ｂ＋Ｃ））］      （Ｉ）
によって計算され、ここでＡは加水分解性シリル基の数であり、Ｂはシラノール基の数であり、そしてＣはケイ素原子へと結合するシリロキシ基の数であり、そしてここで数値は２９Ｓｉ核磁気共鳴によって測定されるものであり、
そしてここでそのような基を部分的にもしくは実質的に完全に加水分解されたシランのケイ素原子へと結合する架橋基の別々の炭素原子へと、前記ヒドロキシル基および有機窒素基が結合されている、シランの水溶液を含有する硬化性コーティング剤組成物を、前記表面に塗布するステップであって、ここで前記部分的にもしくは完全に加水分解されたシランが一般式（Ｉ）：
【化１３】
0005449137.tif 000018
の加水分解性シランの少なくとも一つから得られ、
式中、
Ｒ１およびＲ２の各々が独立して、２０個の炭素原子までのアルキル、アルケニル、アレニル、アリールおよびアラルキル基からなる群より選択される一価のヒドロカルビル基であり；
Ｒ３およびＲ４の各々が独立して、１２個の炭素原子までのアルキレン、アルケニレン、アレニレン、アリーレンおよびアラルキレン基からなる群より選択される二価のヒドロカルビレン基であり；
Ｒ５の各々が独立して、１２個の炭素原子までのアルキレン、アルケニレン、アレニレン、アリーレンおよびアラルキレン基からなる群より選択される二価のもしくは多価のヒドロカルビレン基であり；
Ｒ６の各々が独立して、水素、−Ｒ３ＳｉＲ２ａ（ＯＲ１）３−ａ基、−Ｃ（＝Ｏ）Ａ１Ｒ５（ＯＨ）ｄ基、−Ｒ５（ＯＨ）ｄ基、または８個の炭素原子までのアルキル、アルケニル、アレニル、アリールおよびアラルキル基からなる群より選択される一価のヒドロカルビル基であり；
Ｒ７の各々が独立して、水素、−Ｒ３ＳｉＲ２ａ（ＯＲ１）３−ａ基、−Ｒ８（ＯＨ）ｆ基、または８個の炭素原子までのアルキル、アルケニル、アレニル、アリールおよびアラルキル基のような一価のヒドロカルビル基であり；
Ｒ８の各々が独立して、１２個の炭素原子までのアルキレン、アルケニレン、アレニレン、アリーレンおよびアラルキレン基からなる群より選択される二価のもしくは多価のヒドロカルビレン基であり；
Ａ１の各々が独立して、二価の酸素もしくは構造−ＮＲ９−〔式中、Ｒ９は水素、−Ｒ３ＳｉＲ２ａ（ＯＲ１）３−ａ基、−Ｒ８（ＯＨ）ｆ基、または８個の炭素原子までのアルキル、アルケニル、アレニル、アリールおよびアラルキル基からなる群より選択される一価のヒドロカルビル基である〕の二価の窒素であり；そして、
下付文字ａ、ｂ、ｃ、ｄ、ｅおよびｆの各々が独立して整数であり、ここでａが０から２であり；ｂが０から２０であり；ｃが１であり；ｄが１であり；ｅが１であり；そしてｆが１である、ステップと；
ｂ）金属表面において硬化性コーティング剤組成物を硬化してその上に防食性のおよび／もしくは接着促進のコーティング剤を提供するステップと；
を含有する、方法。
【請求項２】
それぞれのＲ１Ｏ−基が独立して、加水分解性の、アルキルオキシ基もしくはアリロキシ基である、請求項１に記載の方法。
【請求項３】
それぞれのＲ３、Ｒ４、Ｒ６およびＲ８基が独立して、２から８個の炭素原子の直鎖の、分岐のもしくは環状のアルキレン基である、請求項１に記載の方法。
【請求項４】
それぞれのＲ１およびＲ２基が独立して、１から４個の炭素原子のアルキル基であり；それぞれのＲ３、Ｒ４、Ｒ５およびＲ８基が独立して、３から６個の炭素原子の直鎖のアルキレン基であり；それぞれのＲ６が独立して、水素、１から４個の炭素原子の直鎖のアルキル基、−Ｒ５（ＯＨ）ｄ基もしくは−Ｃ（＝Ｏ）Ａ１Ｒ５（ＯＨ）ｄ基であり、式中、ｄが１から４であり、それぞれのＡ１が−ＮＲ９−であり、ここでＲ９が水素であり；そして、それぞれのＲ７基が独立して水素、１から４個の炭素原子の直鎖のアルキル基もしくは−Ｒ８（ＯＨ）ｆ基である、請求項１に記載の方法。
【請求項５】
それぞれのＡ１が独立して−ＮＲ９−であり、ここでＲ９が水素、１から４個の炭素原子のアルキル基、もしくは−Ｒ５（ＯＨ）ｄ基であり、ここでＲ５が１から６個の炭素原子のアルキレン基であり；そして、ｂが０であり、ｃが１であり、ｄが１でありｅが１である、請求項１に記載の方法。
【請求項６】
それぞれのＡ１が独立して−ＮＲ９−であり、ここでＲ９が水素もしくは−Ｒ５（ＯＨ）ｄ基であり、ここでＲ５が１から６個の炭素原子のアルキレン基であり；そして、ｂが０であり、ｃが１であり、ｄが１でありｅが１である、請求項１に記載の方法。
【請求項７】
前記部分的にもしくは実質的に完全に加水分解されたシランが、（Ｎ−３−トリメトキシシリルプロピル−Ｎ’，Ｎ’−ビス（２−ヒドロキシエチル）尿素）およびＮ−３−トリエトキシシリルプロピル−Ｎ’，Ｎ’−ビス（２−ヒドロキシエチル）尿素からなる群より選択される少なくとも一つの加水分解性シランより得られる、請求項１に記載の方法。
【請求項８】
前記部分的にもしくは実質的に完全に加水分解されたシランが、アミノアルコキシシラン、ウレイドアルコキシシラン、エポキシアルコキシシランおよびハロアルコキシシランからなる群より選択される加水分解性シランの少なくとも一つより得られる、請求項１に記載の方法。
【請求項９】
前記部分的にもしくは実質的に完全に加水分解されたシランが、３−ブロモプロピルトリメトキシシラン、２−クロロエチルメチルジメトキシしシラン、４−アミノブチルトリエトキシシラン、Ｎ−（２−アミノエチル）−３−アミノプロピルトリメトキシシラン、Ｎ−（６−アミノヘキシル）アミノプロピルトリメトキシシラン、３−アミノプロピルジメチルエトキシシラン、３−アミノプロピルメチルジエトキシシラン、３−アミノプロピルトリメトキシシラン、３−アミノプロピルトリス（メトキシエトキシ−エトキシ）シラン、アミノイソブチルメチルジメトキシシラン、ガンマ−アミノプロピルトリエトキシシラン、ビス−（ガンマ−トリメトキシシリルプロピル）アミン、Ｎ−２−（ビニルベンジルアミノ）−エチル−３−アミノプロピルトリメトキシシラン、Ｎ−ベータ−（アミノエチル）−ガンマ−アミノプロピルトリエトキシシラン、アミノメチルトリエトキシシラン、アミノメチルジエトキシシラン、ガンマ−アミノイソブチルトリメトキシシラン、４−アミノブチルトリメトキシシラン、Ｎ−２−（アミノエチル）−３−アミノプロピルトリス（２−エチルヘキソキシ）シラン、３−アミノプロピルジイソプロピルエトキシシラン、３−Ｎ−メチルアミノプロピルトリエトキシシラン、３−アミノプロピルフェニルジエトキシシラン、３，３’−アミノビス（プロピルトリエトキシシラン）、Ｎ−（３−トリエトキシシリルプロピル）ジブチルアスパラギン酸塩、３−アミノプロピルメチルジエトキシシラン、４−ウレイドブチルトリエトキシシラン、Ｎ−（２−ウレイドエチル）−３−アミノプロピルトリメトキシシラン、Ｎ−（６−ウレイドヘキシル）３−ウレイドプロピルトリメトキシシラン、３−ウレイドプロピルジメチルエトキシシラン、３−ウレイドプロピルメチルジエトキシシラン、３−ウレイドプロピルトリメトキシシラン、３−ウレイドプロピルトリス（メトキシエトキシ−エトキシ）シラン、ウレイドイソブチルメチルジメトキシシラン、３−ウレイドプロピルトリエトキシシラン、Ｎ−Ｎ’−ビス−（３−トリメトキシシリルプロピル）尿素および３−グリシドキシプロピルトリメトキシシランからなる群より選択される加水分解性シランの少なくとも一つより得られる、請求項１に記載の方法。
【請求項１０】
前記部分的にもしくは実質的に完全に加水分解されたシランが、ヒドロキシル含有加水分解性シランの少なくとも一つと他方のヒドロキシル基を欠いている加水分解性シランの少なくとも一つとの、加水分解性シランの混合物の加水分解によって得られる、請求項１に記載の方法。
【請求項１１】
前記部分的にもしくは実質的に完全に加水分解されたシランが、水と完全に混和性であるものまでの可溶性を有する加水分解性シランより得られる、請求項１に記載の方法。
【請求項１２】
前記水性組成物が、界面活性剤、触媒、共溶媒もしくはｐＨ調整剤からなる群より選択される少なくとも一つの追加的な成分をさらに含有する、請求項１に記載の方法。
【請求項１３】
ステップ（ｂ）により生じる硬化されたシラン系コーティング剤へ、さらなるコーティング剤を塗布するステップを含有する、請求項１に記載の方法。
【請求項１４】
６０から９９パーセントの縮合レベルを有する不完全に硬化したシラン系コーティング剤の下塗りを提供するために硬化ステップ（ｂ）が実施される、請求項１３に記載の方法。
【請求項１５】
６５から９５パーセントの縮合レベルを有する不完全に硬化したシラン系コーティング剤の下塗りを提供するために硬化ステップ（ｂ）が実施される、請求項１３に記載の方法。
【請求項１６】
新規に塗布されたさらなるコーティング剤の少なくとも一つの成分が、下塗りの硬化したコーティング剤のシラン系成分のヒドロキシル基と共有結合および／もしくは水素結合を形成する基をさらに有する、請求項１４および１５のいずれか一項に記載の方法。
【請求項１７】
前記さらなるコーティング剤が塗料である、請求項１６に記載の方法。
【請求項１８】
前記金属が、シート状、棒状、ロッド状、ワイヤ状、もしくはホイル状からなる群より選択される形状を有しており、前記金属が、銅、銀、真ちゅう、チタン、チタン合金、金、スズ、ニッケル、クロミウム、タンタル、鉄、表面冷延鋼板、亜鉛めっきされたスチール、溶融亜鉛めっきスチール、プライムスチール、亜鉛、亜鉛合金もしくはアルミニウムのうちの少なくとも一つでコートされたスチール、アルミニウムまたはアルミニウム合金からなる群より選択される、請求項１に記載の方法。
【請求項１９】
前記水溶液が、少なくとも３ヶ月の安定性を有している、請求項１に記載の方法。
【請求項２０】
前記下塗りの不完全に硬化したシラン系コーティング剤が０．０１から５マイクロメートルの厚さを有していて、さらなるコーティング剤が０．１から１００マイクロメートルの乾燥厚さを有していて、それによってコートされる金属表面が、ＡＳＴＭ  Ｄ１６５４によって測定されるクリーページ値において、０．０１から５マイクロメートルの厚さのクロムシーリングされたリン酸亜鉛コーティングと０．１から１００マイクロメートルの厚さの同一のさらなるコーティング剤とを有する実質的に同一の金属表面において同様に測定されたクリーページ値と比較して、少なくとも１０パーセントの減少を示す、請求項１６に記載の方法。
【請求項２１】
前記さらなるコーティング剤が塗料である、請求項２０に記載の方法。
【請求項２２】
金属表面へと塗布される硬化性のコーティング剤組成物の量が硬化の際、０．０１から５マイクロメートルの硬化厚さを提供するようなものである、請求項１に記載の方法。
【請求項２３】
金属表面へと塗布される硬化性のコーティング剤組成物の量が硬化の際、０．１から１マイクロメートルの硬化厚さを提供するようなものである、請求項１に記載の方法。
【請求項２４】
請求項１および１２のいずれか一項に記載の方法によって生じる硬化したシラン系コーティング剤を有する金属。
【請求項２５】
請求項１３から１８のいずれか一項に記載の方法によって生じる硬化したシラン系コーティング剤と更なるコーティング剤とを有する金属。
【請求項２６】
請求項１８、２０および２１のいずれか一項に記載の方法によって生じる硬化したシラン系コーティング剤を有する金属。
【請求項２７】
前記部分的にもしくは完全に加水分解されたシランが部分的に縮合されている、請求項１に記載の金属の露出した表面の少なくとも一部分をコーティングする方法。
【発明の詳細な説明】
【技術分野】
【０００１】
本発明は、防食性のおよび／もしくは接着促進の性質を示すコーティング剤を金属表面へと塗布する方法、ならびにその表面の少なくとも一部分にそのようなコーティング剤で加工された金属に関する。
【背景技術】
【０００２】
多くの金属はある種の腐食、特に大気中腐食に対して影響を受けやすく、さまざまな種類の錆を形成する結果となる。そのような錆は金属の質に大いに影響を与える可能性がある。表面上の錆は金属表面から取り除くことが出来るが、その除去のためのプロセスは、時間を浪費し、費用がかかり、そして金属の品位に負の影響を持つ傾向にある。コーティング剤が金属表面に塗布される際、金属の腐食は、コーティング剤と金属表面との間の不十分で効果的でない接着という結果をもたらす。コーティング剤とコーティング剤が塗布された金属表面との間の接着の減少は、同様に、金属の腐食を導く。
【０００３】
金属合金、金属積層、金属複合材などを含む多くの種類の金属は、製造および建築において広く用いられている。ある種の金属、特に鉄および鋼鉄のような鉄類は、しばしば貯蔵および輸送の間に錆を発生する。錆（「貯蔵染み（Ｓｔｏｒａｇｅ  ｓｔａｉｎ）」とも呼ばれる）は、金属の表面の、金属もしくは金属上の金属コーティングと反応する箇所において凝結する湿気によって典型的に引き起こされる。錆は審美的に魅力的でなく、後につづく加工操作を受ける金属の能力をしばしば損ねる。このように、任意の後に続く加工操作を行う前に、錆を金属表面から取り除き、錆が再び形成されることを防ぐために金属表面を処理する必要性がしばしばある。輸送や貯蔵の間での錆の形成を妨げるだけでなく、金属が後に続く加工操作を受けたあとでも錆の形成までも防ぐ、さまざまな方法が今日では用いられる。
【０００４】
その貯蔵、輸送および使用中における金属上の錆の防御は、その表面にクロム酸塩の一種のような薄膜を塗布することによって達成され得ることは公知である。クロム酸塩のコーティングは錆の形成に対する耐性を提供する一方、クロムは非常に毒性が高く、環境的に望ましくない。さらに、クロム層はその上に塗布される任意の後に続く層の接着の向上にまったく寄与しない。
【発明の概要】
【発明が解決しようとする課題】
【０００５】
それゆえ、クロムを用いないが、一方で望ましい防食性と接着能とを提供する金属のコーティングの方法への必要性が存在する。
【課題を解決するための手段】
【０００６】
本発明によると、金属の露出した表面の少なくとも一部分をコーティングするための方法が提供され、それは：
ａ）少なくとも一つの、部分的にもしくは実質的に完全に加水分解され、そして任意選択で部分的に縮合されていて、一つもしくはそれ以上のヒドロキシル基ならびに任意選択で一つもしくはそれ以上の有機窒素基を有し、ここで、そのような基を部分的にもしくは実質的に完全に加水分解され、そして任意選択で部分的に縮合されたシランへと結合する架橋基の別々の炭素原子へと、前記ヒドロキシル基および任意選択の有機窒素基が結合される、シランの水溶液を含有する硬化性コーティング剤組成物を、前記表面に塗布するステップと；
ｂ）金属表面で硬化性コーティング剤組成物を硬化してその上に防食性のおよび／もしくは接着促進のコーティング剤を提供するステップと；
を含有する。
【０００７】
ヒドロキシル基および任意選択の有機窒素基は、それらが部分的にもしくは実質的に完全にシランを加水分解する加水分解、ならびに、それに続く防食性のおよび／もしくは接着促進のコーティング剤を提供するシランの硬化によって影響されないため、硬化したコーティング剤に存在し続ける。硬化したコーティング剤はＳｉ−Ｏ−Ｓｉ結合を有するポリシロキサンである。さらに、基材の金属がヒドロキシル基を含有するとき、それらはまた、部分的にもしくは実質的に完全に加水分解され、そして任意選択で部分的に縮合されたシランのシラノール基と反応し、硬化したコーティング剤のアンカー部位として機能するＳｉ−Ｏ結合を提供する。
【０００８】
ここでの水性コーティング剤組成物のシラン成分のヒドロキシル基および任意選択の有機窒素基を有する場合、おそらくは、水と結合する水素に対するそれらの極性基のより高い親和性のために、それの可溶性ならびにその中の加水分解および縮合産物の可溶性を高める。このより高い可溶性はその原因が何であれ、結果として縮合産物の沈殿を減ずるか、もしくは消失させるかし、そしてシランの水溶液の貯蔵安定性（もしくは貯蔵寿命）を高め、これは本発明のコーティング方法におけるそれらの性向的な使用のための非常に重要な実施上の配慮点である。さらに、ヒドロキシル基は、それらへと任意選択で塗布される可能性のある、ある種のさらなるコーティング剤が有する互いに反応性の基と反応することが出来る。このように、任意選択の追加のコーティング剤の塗布および乾燥の際の、ヒドロキシル含有加水分解性シランと任意選択の追加的なコーティング剤との間の共有結合もしくは他の相互作用は、後者による下地のシラン由来のコーティング剤に対する接着を向上し得る。
【０００９】
ここで用語「硬化」は、それにより、本発明による硬化性コーティング剤組成物の、部分的にもしくは実質的に完全に加水分解され、そして任意選択で部分的に縮合されているシラン成分が、新規に塗布されたコーティング剤組成物のゾル化ステージから結果的に不溶性の硬化したコーティング剤層となるゲル化ステージへと進む、進展する化学変化を指す。
【化１】
0005449137.tif 000002
基とそれら自身とが縮合（もしくは、重縮合とも呼ばれるかも知れない）し、オルガノポリシロキサンの特徴である
【化２】
0005449137.tif 000003
結合を生成することによってもたらされるこの化学変化は、コーティング剤組成物からの水の除去を含む。ここでの用語「硬化」は、部分的もしくは不完全な硬化、および実質的に完全な硬化を含む。硬化をもたらす縮合は周囲温度条件下において起こり熱および／もしくは真空の適用によって加速される。
【００１０】
実施例以外においてもしくは他に指定がある場合以外において、明細書および請求項において述べられる、物質の量、反応条件、時間、定量化される性質などを表すすべての数字は、すべての場合において単語「約」によって修飾されていると理解されるべきである。
【００１１】
ここで言及される任意の数範囲は、その範囲内のすべてのサブ範囲（ｓｕｂ−ｒａｎｇｅｓ）を含むことが意図されていることは理解されたい。
【００１２】
構造的に、組成的に、および／もしくは機能的に関連する化合物の群に属するとして明細書に明確にもしくは暗に開示されるか、ならびに／または請求項に列挙される、任意の化合物、物質、材料は、群の個々の典型例、およびそれらの組み合わせを含む。
【発明を実施するための形態】
【００１３】
本発明の方法に使用される、部分的にもしくは実質的に完全に加水分解されるシランは、ヒドロキシルを含有し、そして任意選択で有機窒素基を含有する、加水分解性シランに、部分的なもしくは実質的に完全な加水分解を受けさせることによって得られる。
【００１４】
一実施態様において、ヒドロキシ含有加水分解性シランは、一般式（Ｉ）：
【化３】
0005449137.tif 000004
に相当し、
式中、
Ｒ１およびＲ２の各々は独立して、一価のヒドロカルビル基であり、たとえば、２０個の炭素原子までのアルキル、アルケニル、アレニル、アリールもしくはアラルキル基、またはアシル基であって、任意選択で一つもしくはそれ以上のエーテル性酸素原子を含有し；
Ｒ３およびＲ４の各々は独立して、二価のヒドロカルビレン基であり、たとえば、１２個の炭素原子までのアルキレン、アルケニレン、アレニレン、アリーレンもしくはアラルキレン基であり；
Ｒ５の各々は独立して、二価のもしくは多価のヒドロカルビレン基であり、たとえば、１２個の炭素原子までのアルキレン、アルケニレン、アレニレン、アリーレンもしくはアラルキレン基であり、ただし、ｂが０であり、ｃが０であり、そしてｄが１であるとき、Ｒ５はＲ３と−ＯＨ基との間の化学結合であり得；
Ｒ６の各々は独立して、水素、たとえば８個の炭素原子までのアルキル、アルケニル、アレニル、アリールもしくはアラルキル基のような一価のヒドロカルビル基、−Ｒ３ＳｉＲ２ａ（ＯＲ１）３−ａ基、−Ｃ（＝Ｏ）Ａ１Ｒ５（ＯＨ）ｄ基または−Ｒ５（ＯＨ）ｄ基であり；
Ｒ７の各々は独立して、水素、たとえば８個の炭素原子までのアルキル、アルケニル、アレニル、アリールもしくはアラルキル基のような一価のヒドロカルビル基、−Ｒ３ＳｉＲ２ａ（ＯＲ１）３−ａ基または−Ｒ８（ＯＨ）ｆ基であり；
Ｒ８の各々は独立して、二価のもしくは多価のヒドロカルビレン基であり、たとえば、１２個の炭素原子までのアルキレン、アルケニレン、アレニレン、アリーレンもしくはアラルキレン基であり；
Ａ１の各々は独立して、二価の酸素もしくは構造−ＮＲ９−〔ここで式中、Ｒ９は水素、例えば８個の炭素原子までのアルキル、アルケニル、アレニル、アリールもしくはアラルキル基のような一価のヒドロカルビル基、−Ｒ３ＳｉＲ２ａ（ＯＲ１）３−ａ基または−Ｒ８（ＯＨ）ｆ基である〕の窒素であり；そして、
下付文字ａ、ｂ、ｃ、ｄ、ｅおよびｆの各々は独立して整数であり、ここでａは０から２であり；ｂは０から２０であり；ｃは０もしくは１であり；ｄは１から４であり；ｅは０もしくは１であり；そしてｆは１から４である。
【００１５】
式（１）のヒドロキシル含有加水分解性シランと関連してここで用いられるとき、「アルキル」は、直鎖の、分岐の、および環状のアルキル基を含み；「アルケニル」は、一つもしくはそれ以上の炭素−炭素二重結合を含有する任意の直鎖の、分岐の、および環状のアルケニル基であって、ここで置換がもしあるならば、位置が炭素炭素二重結合においてもしくは基内のどこかのいずれでもあり得るものを含み；「アリール」は、そこから一つの水素原子が取り除かれた任意の芳香族炭化水素を含み；「アラルキル」は、その中で一つもしくはそれ以上の水素原子が同じ数の類似のおよび／もしくは異なった（ここで定義されるような）アリール置換基によって置換されている、上述のアルキル基の任意のものを含み；「アレニル」は、一つもしくはそれ以上の水素原子が、同じ数の類似のおよび／もしくは異なった（ここで定義されたような）アルキル置換基によって置換されている、上述のアリール基の任意のものを含み；「アルキレン」は直鎖の、分岐の、および環状のアルキレン基を含み；「アルケニレン」は、一つもしくはそれ以上の炭素−炭素二重結合を含有する任意の直鎖の、分岐の、および環状のアルケニレン基であって、ここで置換がもしあるならば、その位置が炭素炭素二重結合においてもしくは基内のどこかのいずれでもあり得るものを含み；「アリーレン」は、そこから二つもしくはそれ以上の水素原子が取り除かれた任意の芳香族炭化水素を含み；「アラルキレン」は、その中で一つもしくはそれ以上の水素原子が同じ数の類似のおよび／もしくは異なった（ここで定義されるような）アリール置換基によって置換されている、上述のアルキレン基の任意のものを含み；「アレニレン」は、一つもしくはそれ以上の水素原子が、同じ数の類似のおよび／もしくは異なった（ここで定義されたような）アルキル置換基によって置換されている、上述のアリーレン基の任意のものを含み；「ヒドロカルビル」は、一つの水素原子が除去されて一価の基を形成する任意の炭化水素を含み；そして、「ヒドロカルビレン」は、少なくとも二つの水素原子が除去されて二価のもしくは多価の基を形成する任意の炭化水素を含む。
【００１６】
アルキルの具体例はメチル、エチル、プロピルおよびイソブチルを含む。アルケニルの具体例は、ビニル、プロペニル、アリル、メタリル、エチリデニルノルボルナン、エチリデンノルボルニル、エチリデニルノボルネン、およびエチリデンノルボルネニルを含む。アリールの具体例は、フェニル、およびナフタレニルを含む。アラルキルの具体例は、ベンジルおよびフェネチルを含む。アレニルの具体例は、トリルおよびキシリルを含む。アルキレンの具体例は、メチレン、エチレン、プロピレンおよびイソブチレンを含む。アルケニレンの具体例は、エテニレン、プロペニレン、メタリレン、エチリデニレンノボルナン、エチリデンノボルニレン、エチリデニレンノボルネンおよびエチリデンノボルネニレンを含む。アリールの具体例は、フェニレンおよびナフタレニレンを含む。アラルキレンの具体例は、フェネチレンおよびフェニルメチレンを含む。アレニレンの具体例は、トリレンおよびキシリレンを含む。
【００１７】
式（１）のヒドロキシル含有加水分解性シランと関連してここで用いられるとき、「環状アルキル」および「環状アルケニル」は、二環式構造、三環式構造およびより高次の環状構造、ならびにアルキル基および／もしくはアルケニル基でさらに置換された上述の環状構造を含む。これらの構造の代表的な例は、ノルボルニル、ノルボルネニル、エチルノルボルニル、エチルノルボルネニル、エチルシクロヘキシル、エチルシクロヘキセニル、シクロヘキシルシクロヘキシル、およびシクロドデカトリエニルを含む。
【００１８】
加水分解は、水が、例えば
【化４】
0005449137.tif 000005
のような加水分解性シリル基と反応するときに起こり、基の中の加水分解性部分をＨＯ−と置換してシラノール基
【化５】
0005449137.tif 000006
を提供する。縮合は、シリロキシ基
【化６】
0005449137.tif 000007
がアルコキシもしくはヒドロキシ基を置換してシロキサン基
【化７】
0005449137.tif 000008
を提供するときに起こる。加水分解の程度は式（Ｉ）：
加水分解のパーセント＝［１００％］［１−（Ａ／（Ａ＋Ｂ＋Ｃ））］      （Ｉ）
〔式中、Ａは加水分解性シリル基の数であり；Ｂはシラノール基の数であり；Ｃはケイ素原子に結合するシリロキシ基の数である〕を用いて計算できる。
【００１９】
ＡおよびＢの数値は、ヒドロキシル含有加水分解性シランのスペクトルを得ることとデータを解釈することを含む２９Ｓｉ核磁気共鳴法（ＮＭＲ）によって測定され得る。この手順に従うと、ヒドロキシル含有加水分解性シランもしくはそれの水溶液はロッキング目的で添加されるアセトン−ｄ６を含有するキャピラリーチューブを伴う１０  ｍｍのＮＭＲチューブへと配置される。２９ＳｉＮＭＲのために、化学シフトはテトラメチルシランを外部基準とする。２９Ｓｉ原子のために、逆ゲート付デカップリングパルス系列は、パルス幅４５度で用いられた。スキャン間では３６０秒の遅延が用いられた。磁場強度７．０５Ｔで操作する２９ＳｉＮＭＲのために、１．４秒の測定時間であった。２９Ｓｉ原子のための５９．６ＭＨｚは、１１６２７Ｈｚの掃引幅と３２Ｋのサイズとに相互に関連する。スペクトルデータは２Ｈｚのラインバンドを用いて加工された。２９ＳｉＮＭＲのデータは４８時間収集された。シランの加水分解は、例えばメトキシ基のようなアルコキシ基がヒドロキシル基によって置換されシラノール基を生じることによる約１ｐｐｍの化学シフトの増加を観測することによって、モニターされる。加水分解したシランの縮合は、
【化８】
0005449137.tif 000009
によって置換されるすべてのシリロキシ基に対する約１０ｐｐｍの化学シフトにおける減少として観測される。例えば、メトキシからエトキシのように、アルコキシ基はサイズが大きくなるので、化学シフトの差異は増大し、実験的に測定できる。
【００２０】
当量より少ない水が加水分解性シリル基と反応するとき、ヒドロキシル含有加水分解性シランは部分的に加水分解される。加水分解パーセントが１から９４パーセントの範囲にあるとき、シランは部分的に加水分解したとみなされる。加水分解パーセントが９５から１００パーセントの範囲にあるとき、ヒドロキシル含有加水分解性シランは実質的に完全に加水分解したとみなされる。Ｒ１Ｏ−Ｓｉ基がシラノール縮合の重合化反応を停止させ、ヒドロキシル含有加水分解性シランから誘導されるより低い平均分子量オリゴマー成分を維持するため、部分的に加水分解したヒドロキシル含有加水分解性シランは水溶液中でより良い安定性を有する。より低い分子量のオリゴマー成分は、より均一に金属の基材上へと吸着し、結果としてより良い接着をもたらす。
【００２１】
他の実施態様において、ヒドロキシル含有加水分解性シランおよび／もしくはヒドロキシル含有オルガノシリコーン組成物の水溶液は、式（１）のヒドロキシル含有加水分解性シランから誘導されるオリゴマーのようなオリゴマーを含有し得る。一つのヒドロキシル含有加水分解性シランのヒドロキシル基の他のヒドロキシル含有加水分解性シランのシリルエステル基による分子間のエステル交換の結果、いくつかのオリゴマーが生じる。ヒドロキシル含有加水分解性シランの加水分解と、一つのヒドロキシル含有加水分解性シランの加水分解産物（シラノール）とここに記載されるような他のヒドロキシル含有加水分解性シランのシラノールとの分子間縮合の結果、他のオリゴマーが生じる。一実施態様において、ヒドロキシル含有加水分解性シランおよび／もしくはヒドロキシル含有オルガノシリコーン組成物は、式（１）のヒドロキシル含有加水分解性シラン、式（１）のモノマー、ならびに式（１）のヒドロキシル含有加水分解性シランの、部分的なもしくは完全な加水分解と縮合とから誘導されるオリゴマーのエステル交換によって誘導されるオリゴマーを含む。
【００２２】
式（１）のヒドロキシル含有加水分解性シランから誘導されるオリゴマーは、周囲より低い、周囲のもしくは高い温度で、減圧、周囲圧もしくは高圧下において、そして溶媒および／もしくは触媒の存在または非存在下で、シランをエステル交換することによって作成され得る。一実施態様において、エステル交換反応は、約０から約１５０℃まで、好ましくは約２５℃から約１００℃まで、そしてさらに好ましくは約６０℃から約８０℃までの温度で、約１３．３Ｐａ（約０．１ｍｍＨｇ）から２６６．６ｋＰＡ（約２０００ｍｍＨｇ）までの絶対圧で実施できる。他の実施態様において、温度は、約３０℃から約９０℃までの範囲であってよく、約１３３．３Ｐａ（約１ｍｍＨｇ）から約１０．６７ｋＰＡ（約８０ｍｍＨｇ）までの絶対圧を維持する。例えばモノアルコールもしくはカルボン酸のような低沸点のＲ１Ｏ−Ｈ化合物が生成するため、それもしくはそれらを蒸留により反応混合物から除去でき、それによって反応が完了へと進むを助ける。所望なら、エステル交換は、５．０より低いｐＫａを有する強プロトン酸、５．０より低いｐＫｂを有する強塩基、およびスズ、鉄、チタンおよび／もしくは他の金属の錯体のような遷移金属錯体のようなエステル交換触媒によって触媒され得るこれらおよび他の好適な触媒は、例えば、参照によりその総ての内容をここに編入する、Ｍ．  Ｇ．  Ｖｏｒｏｎｋｏｖ、Ｖ．  Ｐ．  ＭｉｌｅｓｈｋｅｖｉｃｈおよびＹｕ．  Ａ．  Ｙｕｚｈｅｌｅｖｓｋｉｉ著、「Ｔｈｅ  Ｓｉｌｏｘａｎｅ  Ｂｏｎｄ，  Ｐｈｙｓｉｃａｌ  Ｐｒｏｐｅｒｔｉｅｓ  ａｎｄ  Ｃｈｅｍｉｃａｌ  Ｔｒａｎｓｆｏｒｍａｔｉｏｎｓ」、Ｃｏｎｓｕｌｔａｎｔｓ  Ｂｕｒｅａｕ，  ａ  ｄｉｖｉｓｉｏｎ  ｏｆ  Ｐｌｅｎｕｍ  Ｐｕｂｌｉｓｈｉｎｇ  Ｃｏｍｐａｎｙ，  Ｎｅｗ  Ｙｏｒｋ  （１９７８）、の第５章に開示される。酸、塩基もしくは金属の触媒は、ヒドロキシル含有加水分解性シランの全開始重量に基づいて、１０ｐｐｍから２重量パーセントまで、好ましくは２０から１０００ｐｐｍまで、そしてより好ましくは１００から５００ｐｐｍまでの範囲で使用できる。
【００２３】
式（１）のヒドロキシル含有加水分解性シランの加水分解とそれに続く縮合により誘導されるオリゴマーは、水、もしくはギ酸のようなカルボン酸をシランへと添加することによって調製される。反応する水の量は、反応組成物の全重量に基づいて０．１から９９．９の、好ましくは１から９９の、より好ましくは５から９５の、そしてもっとも好ましくは１０から２０の重量パーセントの範囲であり得る。反応は、０から１５０℃の、好ましくは２５から１００℃の、そしてより好ましくは６０から８０℃の温度において、１３．３Ｐａ（０．１ｍｍＨｇ）から２６６．６ｋＰＡ（２０００ｍｍＨｇ）までの絶対圧を維持しつつ実施される。モノアルコールもしくはカルボン酸のようなより低い沸点のＲ１Ｏ−Ｈ基が生成するため、それは反応混合物から蒸留によって除去でき、それによって反応を完了するように進めるのを助ける。反応は、任意選択で加水分解のおよび縮合の触媒を用いて触媒してもよく、それの好適なものは、５．０より低いｐＫａである強プロトン酸、５．０より低いｐＫｂである強塩基、およびスズ、鉄、チタンおよび他の金属の錯体のような遷移金属錯体である。これらの触媒は、Ｍ．  Ｇ．  Ｖｏｒｏｎｋｏｖ、Ｖ．  Ｐ．  ＭｉｌｅｓｈｋｅｖｉｃｈおよびＹｕ．  Ａ．  Ｙｕｚｈｅｌｅｖｓｋｉｉ著、「Ｔｈｅ  Ｓｉｌｏｘａｎｅ  Ｂｏｎｄ，  Ｐｈｙｓｉｃａｌ  Ｐｒｏｐｅｒｔｉｅｓ  ａｎｄ  Ｃｈｅｍｉｃａｌ  Ｔｒａｎｓｆｏｒｍａｔｉｏｎｓ」、Ｃｏｎｓｕｌｔａｎｔｓ  Ｂｕｒｅａｕ，  ａ  ｄｉｖｉｓｉｏｎ  ｏｆ  Ｐｌｅｎｕｍ  Ｐｕｂｌｉｓｈｉｎｇ  Ｃｏｍｐａｎｙ，  Ｎｅｗ  Ｙｏｒｋ  （１９７８）、の第５章に開示され、参照によりその総ての内容をここに編入する。酸、塩基もしくは金属の触媒は、ヒドロキシル含有加水分解性シランおよび水の全混合重量に基づいて、１０ｐｐｍから２重量パーセントまで、好ましくは２０から１０００ｐｐｍまで、そしてより好ましくは１００から５００ｐｐｍまでの範囲で使用できる。
【００２４】
ここでのオリゴマーは、イオン交換樹脂および参照によりそのすべての内容をここに組み込む米国特許番号６，３９１，９９９号に記載される反応条件を用いて作製することも出来る。
【００２５】
他の具体的な実施態様において、シランの加水分解性シリル基のそれぞれのＲ１Ｏ部分は独立して同一であるかもしくは異なる、アルキルオキシ、アシルオキシ、アルコキシアルキルオキシ、アルコキシアリールオキシ、アシルオキシアルキルオキシ、アシルオキシアリールオキシ、およびアリロキシのような部分である。Ｒ１Ｏ部分の例は、メトキシ、エトキシ、プロポキシ、イソプロポキシ、１−｛２−［２−（２−メトキシ−エトキシ）−エトキシ］−エトキシ｝−プロポキシなどである。
【００２６】
ここでのさらに他の具体的な実施態様において、それぞれのＲ３、Ｒ４、Ｒ６およびＲ８基は、１から１２個の炭素原子の、好ましくは２から８個の炭素原子の、そしてさらに好ましくは３から６個の炭素原子の、直鎖の、分岐のもしくは環状のアルキレン基である。そのような基の例は、メチレン、エチレン、プロピレン、イソプロピレン、ブチレン、イソブチレン、ペンチレン、イソペンチレン、ヘキシレン、イソヘキシレンなどである。
【００２７】
ここでのさらに他の具体的な実施態様において、それぞれのＲ１およびＲ２基は、１から４個の炭素原子のアルキル基であり；それぞれのＲ３、Ｒ４、Ｒ５およびＲ８は、１から１２個の炭素原子の、好ましくは２から８個の炭素原子の、そしてさらに好ましくは３から６個の炭素原子の、直鎖のアルキレン基であり；それぞれのＲ６は独立して、水素、１から４個の炭素原子の直鎖アルキル基、−Ｒ５（ＯＨ）ｄ基、もしくは−Ｃ（＝Ｏ）Ａ１Ｒ５（ＯＨ）ｄ基であり、ここでそれぞれのＲ５、Ｒ８、およびｄは上述のように定義され、Ａ１は−ＮＲ９−で、式中Ｒ９は水素であり；そしてＲ７は独立して、水素、１から４個の炭素原子の直鎖のアルキル基、もしくは−Ｒ８（ＯＨ）ｆ基である。
【００２８】
さらに他の実施態様において、Ａ１は−Ｏ−もしくは−ＮＲ９−であり、ここでＲ９は水素、１から４個の炭素原子のアルキル基、もしくは−Ｒ５（ＯＨ）ｄ基であり、ここで、Ｒ５は１から６個の炭素原子のアルキレン基であり、ｂは０もしくは１であり、ｃは１であり、ｄは１であり、そしてｅは１であり；好ましくは、Ａ１は−ＮＲ９−であり、ここでＲ９は水素、１から４個の炭素原子のアルキル基、もしくは−Ｒ５（ＯＨ）ｄ基であり、ここでＲ５は１から６個の炭素原子のアルキレン基であり、ｂは０もしくは１であり、ｃは１であり、ｄは１であり、そしてｅは１であり；そして、より好ましくはＡ１は−ＮＲ９−であり、ここでＲ９は水素もしくは−Ｒ５（ＯＨ）ｄ基であり、ｄは１であり、そしてｅは１である。
【００２９】
式（１）のヒドロキシル含有加水分解性シランは、一つもしくはそれ以上の窒素含有有機官能性基を有している。たとえば、ｂが１から２０、ｅが０もしくは１、Ｒ６が水素もしくは−Ｃ（＝Ｏ）Ａ１Ｒ５（ＯＨ）ｄ基であり、ここでＡ１が−Ｏ−もしくは−ＮＲ９−であり、そしてＲ９が水素、アルキル、アルケニル、アレニル、アリール、もしくはアラルキル基のような１から８個の炭素原子の一価のヒドロカルビル基、−Ｒ３ＳｉＲ２ａ（ＯＲ１）３−ａ基、もしくは−Ｒ８（ＯＨ）ｆ基であり、ここでＲ１、Ｒ２、Ｒ３、Ｒ８、ａおよびｆが上述の意味を有するときのように、一つもしくはそれ以上のアミノ、ウレイド、および／もしくはカルバマト基が同一のシランに存在しても良い。
【００３０】
上述のヒドロキシル含有加水分解性シランは、たとえば、それぞれ化学反応式（Ｉ）および（ＩＩ）：
【化９】
0005449137.tif 000010
【化１０】
0005449137.tif 000011
〔式中、Ｒ１、Ｒ２、Ｒ３、Ｒ４、Ｒ５、Ｒ６、Ｒ７、ａ、ｂ、ｃ、ｄおよびｅは上述の意味を持つ〕による分子内および／もしくは分子間エステル交換をする事が出来る、ニート（ｎｅａｔ）のヒドロキシ含有シランを含有し得ることは理解されよう。加水分解性シランのヒドロキシル基の一つもしくはそれ以上が、化学反応式ＩＩＩ：
【化１１】
0005449137.tif 000012
に示されるように、分子内および／もしくは分子間で反応でき、一つもしくはそれ以上の環状構造および／もしくは一つもしくはそれ以上の架橋構造を形成することもまた理解されよう。
【００３１】
他の具体的な実施態様において、分子内エステル交換はここに記載されるようなオリゴマーの形成を導き、結果として、ヒドロキシル含有加水分解性シランの分子量と粘度の増加をもたらす。しかしながら、加水分解されるとそのようなオリゴマーは小分子へと分解し、それらを含有する水性媒体においてより低い粘度とより高い可溶性とを示す。
【００３２】
具体的な一実施態様において、ヒドロキシル含有加水分解性シランは少なくとも一つのヒドロキシル基と、そして任意選択で少なくとも一つの置換窒素基とを含有するシランであり、前記シランは、アミノアルコキシシラン、ウレイドアルコキシシラン、エポキシアルコキシシラン、およびハロアルコキシシランの少なくとも一つの誘導体である。
【００３３】
ここでの他の具体的な実施態様において、ヒドロキシル含有加水分解性シランは、少なくとも一つのヒドロキシル基を含有するシランであり、前記シランは、以下のシランの少なくとも一つの誘導体でである：
３−ブロモプロピルトリメトキシシラン、２−クロロエチルメチルジメトキシしシラン、４−アミノブチルトリエトキシシラン、Ｎ−（２−アミノエチル）−３−アミノプロピルトリメトキシシラン、Ｎ−（６−アミノヘキシル）アミノプロピルトリメトキシシラン、３−アミノプロピルジメチルエトキシシラン、３−アミノプロピルメチルジエトキシシラン、３−アミノプロピルトリメトキシシラン、３−アミノプロピルトリス（メトキシエトキシ−エトキシ）シラン、アミノイソブチルメチルジメトキシシラン、ガンマ−アミノプロピルトリエトキシシラン、ビス−（ガンマ−トリメトキシシリルプロピル）アミン、Ｎ−２−（ビニルベンジルアミノ）−エチル−３−アミノプロピルトリメトキシシラン、Ｎ−ベータ−（アミノエチル）−ガンマ−アミノプロピルトリエトキシシラン、アミノメチルトリエトキシシラン、アミノメチルジエトキシシラン、ガンマ−アミノイソブチルトリメトキシシラン、４−アミノブチルトリメトキシシラン、Ｎ−２−（アミノエチル）−３−アミノプロピルトリス（２−エチルヘキソキシ）シラン、３−アミノプロピルジイソプロピルエトキシシラン、３−Ｎ−メチルアミノプロピルトリエトキシシラン、３−アミノプロピルフェニルジエトキシシラン、３，３’−アミノビス（プロピルトリエトキシシラン）、Ｎ−（３−トリエトキシシリルプロピル）ジブチルアスパラギン酸塩、３−アミノプロピルメチルジエトキシシラン、４−ウレイドブチルトリエトキシシラン、Ｎ−（２−ウレイドエチル）−３−アミノプロピルトリメトキシシラン、Ｎ−（６−ウレイドヘキシル）３−ウレイドプロピルトリメトキシシラン、３−ウレイドプロピルジメチルエトキシシラン、３−ウレイドプロピルメチルジエトキシシラン、３−ウレイドプロピルトリメトキシシラン、３−ウレイドプロピルトリス（メトキシエトキシ−エトキシ）シラン、ウレイドイソブチルメチルジメトキシシラン、３−ウレイドプロピルトリエトキシシラン、Ｎ−Ｎ’−ビス−（３−トリメトキシシリルプロピル）尿素、３−グリシドキシプロピルトリメトキシシラン、およびそれらの組み合わせ。
【００３４】
ここでの他の具体的な実施態様において、ヒドロキシル含有加水分解性シランは：
ビス−（２−ヒドロキシエチル）アミノプロピルトリエトキシシラン、ビス−（２−ヒドロキシエチル）アミノプロピルトリメトキシシラン、ヒドロキシエチルアミノプロピルトリエトキシシラン、Ｎ−（ヒドロキシエチル）−Ｎ−メチルアミノプロピルトリメトキシシラン、Ｎ−（ヒドロキシエチル）−Ｎ−メチルアミノプロピルトリエトキシシラン、Ｎ−（ヒドロキシエチル）−Ｎ−ブチルアミノプロピルトリメトキシシラン、Ｎ−（ヒドロキシエチル）−Ｎ−ブチルアミノプロピルトリエトキシシラン、ビス−（ヒドロキシプロピル）アミノプロピルトリエトキシシラン、ビス−（ヒドロキシプロピル）アミノプロピルトリメトキシシラン、ヒドロキシプロピルアミノプロピルトリエトキシシラン、Ｎ−（ヒドロキシプロピル）−Ｎ−メチルアミノプロピルトリメトキシシラン、Ｎ−（ヒドロキシプロピル）−Ｎ−メチルアミノプロピルトリエトキシシラン、Ｎ−（ヒドロキシプロピル）−Ｎ−ブチルアミノプロピルトリメトキシシラン、Ｎ−（ヒドロキシプロピル）−Ｎ−ブチルアミノプロピルトリエトキシシラン、ビス−（ヒドロキシエチル）アミノプロピルメチルジエトキシシラン、ビス−（２−ヒドロキシエチル）アミノプロピルメチルジメトキシシラン、ヒドロキシエチルアミノプロピルメチルジエトキシシラン、Ｎ−（ヒドロキシエチル）−Ｎ−メチルアミノプロピルメチルジメトキシシラン、Ｎ−（ヒドロキシエチル）−Ｎ−メチルアミノプロピルメチルジエトキシシラン、Ｎ−（ヒドロキシエチル）−Ｎ−ブチルアミノプロピルメチルジメトキシシラン、Ｎ−（ヒドロキシエチル）−Ｎ−ブチルアミノプロピルメチルジエトキシシラン、ビス−（ヒドロキシプロピル）アミノプロピルメチルジエトキシシラン、ビス−（ヒドロキシプロピル）アミノプロピルメチルジメトキシシラン、ヒドロキシプロピル−３−アミノプロピルメチルジエトキシシラン、Ｎ−（ヒドロキシプロピル）−Ｎ−メチルアミノプロピルメチルジメトキシシラン、Ｎ−（ヒドロキシプロピル）−Ｎ−メチルアミノプロピルメチルジエトキシシラン、Ｎ−（ヒドロキシプロピル）−Ｎ−ブチル−３−アミノプロピルメチルジメトキシシラン、Ｎ−（ヒドロキシプロピル）−Ｎ−ブチル−３−アミノプロピルメチルジエトキシシラン、Ｎ−（ヒドロキシエチル）−Ｎ−エチル−３−アミノ−イソブチルトリメトキシシラン、Ｎ−（ヒドロキシエチル）−Ｎ−エチル−３−アミノ−イソブチル−トリエトキシシラン、Ｎ−（ヒドロキシエチル）−Ｎ−エチル−３−アミノ−イソブチルメチルジメトキシシラン、Ｎ−（ヒドロキシエチル）−Ｎ−エチル−３−アミノ−イソブチルメチルジエトキシシラン、ビス（２−ヒドロキシエチル）−４−アミノ−３，３−ジメチルブチルトリメトキシシラン、ビス−（２−ヒドロキシエチル）−４−アミノ−３，３−ジメチルブチルトリエトキシシラン、ビス−（ヒドロキシプロピル）−４−アミノ−３，３−ジメチルブチルトリメトキシシラン、ビス（ヒドロキシプロピル）−４−アミノ−３，３−ジメチルブチルトリエトキシシラン、ビス−（２−ヒドロキシエチル）−４−アミノ−３，３−ジメチルブチルメチルジメトキシシラン、ビス−（２−ヒドロキシエチル）−４−アミノ−３，３−ジメチルブチルメチルジエトキシシラン、ビス−（ヒドロキシプロピル）−４−アミノ−３，３−ジメチルブチルメチルジメトキシシラン、ビス−（ヒドロキシプロピル）−４−アミノ−３，３−ジメチルブチルメチルジエトキシシラン、２−ヒドロキシエチル−４−アミノ−３，３−ジメチルブチルトリメトキシシラン、２−ヒドロキシエチル−４−アミノ−３，３−ジメチルブチルトリエトキシシラン、ヒドロキシプロピル−４−アミノ−３，３−ジメチルブチルトリメトキシシラン、ヒドロキシプロピル−４−アミノ−３，３−ジメチルブチルトリエトキシシラン、２−ヒドロキシエチル−４−アミノ−３，３−ジメチルブチルメチルジメトキシシラン、２−ヒドロキシエチル−４−アミノ−３，３−ジメチルブチルメチルジエトキシシラン、ヒドロキシプロピル−４−アミノ−３，３−ジメチルブチルメチルジメトキシシラン、ヒドロキシプロピル−４−アミノ−３，３−ジメチルブチルメチルジエトキシシラン、ヒドロキシメチルトリメトキシシラン、ヒドロキシメチルトリエトキシシラン、（Ｎ−３−トリメトキシシリルプロピル−Ｎ’，Ｎ’−ビス（２−ヒドロキシエチル）尿素）、Ｎ−３−トリエトキシシリルプロピル−Ｎ’，Ｎ’−ビス（２−ヒドロキシエチル）尿素、Ｎ−（３−トリメトキシシラニル−プロピル）カルバミン酸２−ヒドロキシエチルエステル、および、［２−（２−トリメトキシシラニル−エチルアミノ）−エチル］−カルバミン酸２−ヒドロキシエチルエステルの少なくとも一つである。
【００３５】
式Ｉのシランのオリゴマーは、式Ｉのヒドロキシル含有加水分解性シランの少なくとも一つとヒドロキシル官能性を欠いた加水分解性シランの少なくとも一つとを含有するシランの混合物の加水分解およびそれに続く縮合によって得られる。混合物中の式（１）のヒドロキシル含有加水分解性シランの量は、式（１）のヒドロキシル含有加水分解性シランとヒドロキシル官能性を欠いた加水分解性シランとの混合重量に基づいて、５から９９重量パーセントの、好ましくは１０から９５重量パーセントの、そしてより好ましくは５０から９０重量パーセントの範囲である。混合物中のヒドロキシル官能性を欠いた加水分解性シランの量は、式（１）のヒドロキシル含有加水分解性シランとヒドロキシル官能性を欠いた加水分解性シランとの混合重量に基づいて、１から９５重量パーセントの、好ましくは５から９０重量パーセントの、そしてより好ましくは１０から５０重量パーセントの範囲である。後者の例は、たとえば、ビニルアルコキシシラン、アリルアルコキシシラン、硫黄含有アルコキシシラン、テトラアルコキシシラン、アルキルアルコキシシラン、ハロアルキルアルコキシシラン、アリールアルコキシシラン、アルカリールアルコキシシラン、アラルキルアルコキシシラン、アクリロイルおよびメタクリロイルアルコキシシラン、メルカプトアルコキシシラン、ならびにアミノアルコキシシランを含む。いくつかの具体的なヒドロキシル官能性を欠いたシランは、テトラエトキシシラン、テトラメトキシシラン、テトライソプロポキシシラン、メチルトリメトキシシラン、エチルトリエトキシシラン、ヘキシルトリエトキシシラン、シクロヘキシルトリメトキシシラン、１，１，１−トリフルオロエチルトリエトキシシラン、フェニルトリエトキシシラン、フェニルメチルジエトキシシラン、フェニルメチルジメトキシシラン、ジフェニルジメトキシシラン、２−フェニルエチルトリメトキシシラン、ベンジルトリエトキシシラン、ビニルトリメトキシシラン、ジメチルジメトキシシラン、トリメチルメトキシシラン、ジエチルジメトキシシラン、アリルトリメトキシシラン、ジビニルジメトキシシラン、メチルビニルジメトキシシラン、ビス（トリエトキシシリル）メタン、ビス（トリエトキシシリル）エタン、ブテニルトリメトキシシラン、３−ブロモプロピルトリメトキシシラン、２−クロロエチルメチルジメトキシシラン、フェニルトリメトキシシラン、１，２−ビス−（トリメトキシシリル）エタン、１，６−ビス−（トリアルコキシシリル）ヘキサン、１，６−ビス−（トリメトキシシリル）ヘキサン、１，２−ビス−（トリエトキシシリル）エチレン、１，４−ビス−（トリメトキシシリルエチル）ベンゼン、そして１，２−ビス−（トリメトキシシリルプロピル）アミン、４−アミノブチルトリエトキシシラン、Ｎ−（２−アミノエチル）−３−アミノプロピルトリメトキシシラン、Ｎ−（６−アミノヘキシル）アミノプロピルトリメトキシシラン、３−アミノプロピルジメチルエトキシシラン、３−アミノプロピルメチルジエトキシシラン、３−アミノプロピルトリエトキシシラン、３−アミノプロピルトリメトキシシラン、３−アミノプロピルトリス（メトキシエトキシ−エトキシ）シラン、アミノイソブチルトリメトキシシラン、アミノイソブチルメチルジメトキシシラン、ガンマ−アミノプロピルトリエトキシシラン、ビス−（ガンマ−トリメトキシシリルプロピル）アミン、ビニルトリエトキシシラン、ビニルトリプロポキシシラン、ビニルトリイソプロポキシシラン、ビニルトリブトキシシラン、ビニルアセトキシシラン、ビニルメチルトリメトキシシラン、ビニルエチルトリメトキシシラン、ビニルプロピルトリメトキシシラン、Ｎ−２−（ビニルベンジルアミノ）−エチル−３−アミノプロピルトリメトキシシラン、Ｎ−ベータ−（アミノ  エチル）−ガンマ−アミノプロピルトリエトキシシラン、アミノメチルトリエトキシシラン、アミノメチルジエトキシシラン、ガンマ−アミノイソブチルトリメトキシシラン、メタクリロキシプロピルメトキシシラン、ビニル−トリス（２−メトキシエトキシ）シラン、メルカプトプロピルシラン、アミノアルコキシシラン、４−アミノブチルトリエトキシシラン、Ｎ−２−（アミノエチル）−３−アミノプロピルトリス（２−エチルヘキソキシ）シラン、３−アミノプロピルジイソプロピルエトキシシラン、３−Ｎ−メチルアミノプロピルトリエトキシシラン、３−アミノプロピルフェニルジエトキシシラン、３，３’−アミノビス（プロピルトリエトキシシラン）、Ｎ−（３−トリエトキシシリルプロピル）ジブチルアスパラギン酸塩、および３−アミノプロピルメチルジエトキシシランである。
【００３６】
本発明の金属コーティング方法に用いられる水溶液中に存在するヒドロキシル含有加水分解性シランの量は、その中に存在するモノマー、オリゴマー、および／もしくは部分的に縮合したオリゴマーの量および／もしくはタイプ、水の量および／もしくはタイプ、ならびに、界面活性剤、触媒、共溶媒、有機酸などのような任意の追加の成分の量および／もしくはタイプにかなり依存して変化する。ヒドロキシル含有加水分解性シランの量もまた、表面張力、ｐＨ、安定性、およびシランの加水分解の所望のレベルに依存して変化する。
【００３７】
シランの好適な量は、たとえば、水性組成物の総重量に基づいて、０．０１から５０、好ましくは０．１から３０、そしてより好ましくは０．５から１６重量パーセントを含む。５０重量パーセントよりかなり大きいシランの濃度は、比較的厚い（正方形領域当たりの重量の厚さを参照して）金属コーティングをもたらす。そのようなコーティングは一般的に製造するのによりコストがかかり、もろくなり得、そしてそれゆえあまり実際的でない。加えて、厚いコーティングはまた、それらが塗布される金属のマイクロラフネス（ｍｉｃｒｏ−ｒｏｕｇｈｎｅｓｓ）を減じ、金属の表面積を減じ、そして、接着促進コーティング剤とそれへとさらに塗布される任意のものとの間のより少ない相互作用を導く。一般的に、本発明のコーティング剤組成物は、０．０１から５、好ましくは０．０５から２、そしてより好ましくは０．１から１マイクロメートルの乾燥厚さを有し得る。
【００３８】
ここでの一実施態様において、ヒドロキシル含有加水分解性シランは、水性溶媒において、選択した水性組成物と完全に混和性でさえあるまで、比較的高い可溶性を有する。いくつかの有利な可溶性は、リットル当たり６００ｇ（ｇ／ｌ）まで、好ましくは４００ｇ／ｌ、そしてより好ましくは３００ｇ／ｌまでを含む。ここでの他の具体的な実施態様において、ヒドロキシル含有加水分解性シランは、熱力学的に好ましい縮合プロセスに関わらず長期間の安定性を有するように作製され得る。さらに他の具体的な実施態様において、シランのオリゴマーは、上述の高い可溶性のレベルの一つを示す。
【００３９】
ヒドロキシル含有加水分解性シランの水溶液は部分的にもしくは実質的に完全に加水分解され得、そして生じる加水分解産物は続いて部分的に縮合し、シロキサン結合（Ｓｉ−Ｏ−Ｓｉ）の生成を介してオリゴマーを生成できる。これらの部分的に縮合した産物は、一般的に水への可溶性がより低い。縮合の度合いが大きくなり過ぎるとき、オリゴマーもしくはその相当大きい部分は不溶性になり、それ自体は本発明の金属コーティング方法への使用に適さない。
【００４０】
縮合の度合いは、上述の２９Ｓｉ核磁気共鳴法によって以下の計算式（ＩＩ）：
縮合パーセント＝［１００％］［Ｃ／（Ａ＋Ｂ＋Ｃ）］          （ＩＩ）
を用いて測定でき、
式中、Ａは加水分解性シリル基の数であり、Ｂはシラノール基の数であり、そしてＣはアルコキシもしくはヒドロキシ基を置換したシリロキシ基の数である。
【００４１】
有用な水性コーティング剤溶媒は一般的に、０から９５、好ましくは１から８０、そしてより好ましくは２から５０パーセントの、ヒドロキシル含有加水分解性シラン組成物の縮合レベルを有する。
【００４２】
本発明の水性コーティング剤組成物は任意選択で、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル脂肪酸塩、アルキルスルファートエステル塩、アルキルベンゼンスルホナート、アルキルホスファート、アルキルアリルスルファートエステル塩、ポリオキシエチレンアルキルホスファートエステル、第４級アンモニウム塩、長鎖アルキルトリメチルアンモニウム塩、長鎖アルキルベンジルジメチルアンモニウム塩、ジ（長鎖アルキル）ジメチルアンモニウム塩、エトキシ化ノニルフェノール、ポリビニルアルコールなどのような界面活性剤の少なくとも一つを含む。好適な界面活性剤の具体例は、Ｄｏｗ  Ｃｈｅｍｉｃａｌ  Ｃｏｍｐａｎｙによって製造されるＴｒｉｔｏｎ  Ｘ−１００およびＭｏｍｅｎｔｉｖｅ  Ｐｅｒｆｏｒｍａｎｃｅ  Ｍａｔｅｒｉａｌｓによって製造されるＳｉｌｗｅｔ  Ｌ−７７（後者の場合、界面活性剤は中性ｐＨで存在するという条件である）を含む。用いられる界面活性剤の量は、ヒドロキシ官能性カルバモイルオルガノシラン化合物の量および／またはタイプ、水の量および／もしくはタイプ、そして触媒、共溶媒および有機酸のような、用いられる追加的な成分の量および／もしくはタイプに大きく依存して変化し得る。界面活性剤の量は、表面張力、ｐＨ、安定性、およびコーティング剤組成物のシラン成分の加水分解の所望のレベルに依存して変化し得る。界面活性剤の好適な量は、存在するとき、水性コーティング剤組成物の総重量に基づいて、０．０００１から５、好ましくは０．００１から２、そしてより好ましくは０．０２から０．１重量パーセントである。
【００４３】
ここでの水性コーティング剤組成物の安定性はしばしば、そこへの有機共溶媒の添加によって増強され、それは好ましくは非ＶＯＣ、非ＨＡＰのそれであり、例えば３−｛２−［２−（２−メトキシ−エトキシ）−エトキシ］−エトキシ｝−プロパン−１−オールもしくは３−［２−（２−ブトキシ−プロポキシ）−プロポキシ］−プロパン−１−オールのようなアルコール、アセトン、もしくはメチルエチルケトンのようなケトン、ヘキシレングリコールもしくは２−メチル−１，３−ブタンジオールのようなケトン、酢酸３−［２−（２−ブトキシ−プロポキシ）−プロポキシ］−プロピルエステルのようなエステルなどである。用いられる共溶媒の量は、ヒドロキシ含有加水分解性シラン成分の量および／もしくはタイプ、オリゴマーおよび／もしくはそれらより誘導される部分的に縮合したものの量および／もしくはタイプ、水の量および／もしくはタイプ、界面活性剤、触媒および有機酸のような任意の任意選択の成分の量および／もしくはタイプ、ならびに表面張力、安定性およびシラン成分の加水分解の所望のレベルに依存して極めて広い制限にわたって変化し得る。このように、たとえば、共溶媒の量は、水性コーティング剤組成物の総重量に基づいて、０．１から５０、好ましくは０．５から３０、より好ましくは１から２０重量パーセントの範囲であり得る。ヒドロキシル含有加水分解性シランが加水分解されるとき、加水分解産物の安定性を、他の共溶媒の別の添加無しに上昇させるのに十分である適度の量のアルコール副産物が産生されることもある。そのようなアルコール副産物は、水性コーティング剤組成物の総重量の０．１から５０、好ましくは０．１から２０、そしてより好ましくは０．２から６重量パーセントで存在し得る。
【００４４】
シラン成分の縮合速度を最小化し、結果としてヒドロキシル含有加水分解性シラン成分を含有する水性コーティング剤溶媒の安定性を最大化するために、水性コーティング剤組成物のｐＨを有利にも制御できる。水性コーティング剤組成物は、周囲温度条件において、少なくとも３、好ましくは少なくとも４、より好ましくは少なくとも、そしてもっとも好ましくは少なくとも６ヶ月に安定性を示し得る。水性のコーティング剤組成物の経時的な安定性の最適化は、たとえば、２から９、好ましくは３から８、より好ましくは３から７、そしてもっとも好ましくは３．５から６のｐＨを提供するｐＨ調整剤のそれへの添加によって増進され得るいくつかの好適なｐＨ調整剤は酢酸、ギ酸、クエン酸およびリン酸を含む。ｐＨ調整剤はまた、ヒドロキシル含有加水分解性シランの任意選択のアミノ基と反応して塩を形成できる。この塩は、水性溶媒においてより高い可溶性とより高い安定性を持つ。これらおよび類似のｐＨ調整剤はたとえば、水性コーティング剤組成物の全重量に基づいて、０．００１から２、好ましくは０．００１から１、そしてより好ましくは０．００１から０．２重量パーセントで存在し得る。
【００４５】
ここでの他の具体的な実施態様において、上述の有機酸を、上述のｐＨ範囲のいずれかにおいて、シラン上の加水分解性基の加水分解を助けるために用いる事ができる。
【００４６】
所望なら、触媒をコーティング剤の硬化中の縮合を促進するために用いる事が出来る。この目的のための好適な触媒は、ジブチルスズジラウレート、ジブチルスズジアセテート、ジブチルスズマレアート、ジラウリルスズジアセテート、ジオクチルスズジアセテート、ジブチルスズ−ビス（４−メチルアミノベンゾエート）、ジブチルスズジラウリルメルカプチドおよびジブチルスズ−ビス（６−メチルアミノカプロエート）などのスズ触媒を含む。縮合触媒は、防食性のおよび／もしくは接着促進のコーティング剤組成物の貯蔵安定性を減ずる可能性もある。好ましくは潜在性の触媒が用いられる。潜在性の触媒は貯蔵の間は不活性であり、そして熱、放射線照射もしくは硬化プロセスにおける蒸発によって活性化される。例は、たとえば、アンモニアもしくはアミン、ならびに低蒸気圧のカルボン酸のような大気圧で２６６６〜１０１．３ｋＰａ（２０〜７６０  ｍｍＨｇ）の蒸気圧のような、またはたとえば、フタル酸のような１３３．３Ｐａ（１ｍｍＨｇ）より低い蒸気圧のような、気体のもしくは高蒸気圧の有機塩基からの塩を含む。縮合触媒の量はたとえば、防食性のおよび／もしくは接着促進のコーティング剤組成物の総重量に基づいて、０．００１から１、好ましくは０．００１から０．５、そしてより好ましくは０．００１から０．２重量パーセントの広い範囲であり得る。
【００４７】
本発明の水性コーティング剤組成物の塗布方法は、所望の金属表面へコーティング剤組成物を塗布し、前記表面において組成物を硬化し、そして任意選択でたとえば、塗料のような他のコーティング剤を硬化したコーティング剤へ塗布することを含有する。硬化したコーティング剤のヒドロキシル含有加水分解性シランに由来するヒドロキシル基は、たとえば水素結合もしくは共有結合の形成を介してさらに他のコーティング剤と相互作用できる。用語「塗料（ｐａｉｎｔ）」は、基材を保護し、および／もしくは美化するために用いられる、エポキシ、エナメル、ラテックス、下地、下塗り、クリアコート（ｃｌｅａｒｃｏａｔ）、ラッカー、ニス、セラックニス、ポリウレタン仕上げ剤などのようなここでのシラン含有コーティング剤以外のすべてのコーティング剤への言及であるとここでは理解されたい。ここでの二次コーティング剤に特に有用な塗料はＳｈｅｒｗｉｎ  Ｗｉｌｌｉａｍｓから入手可能なＰｅｒｍａｃｌａｄ２４００のようなポリエステル系塗料である。クリーページ（ｃｒｅｅｐａｇｅ）（コーティング剤の防食性能測定）の度合いは、具体的な用いられる塗料のような要素、下地のシラン系コーティング剤の性質、および当業者によく知られる他の要素に大きく依存して変化する。塗料以外の、ここでの硬化した防食性のおよび／もしくは接着促進のコーティング剤組成物へと塗布できる他の組成物は、ラバー、接着剤、封止剤、可塑剤、ハードコートなどを含む。
【００４８】
金属はシート状、棒状、ロッド状、ワイア状、ホイル状などで提供され得る。好適な金属は、銅、銀、真ちゅう、チタン、チタン合金、金、スズ、ニッケル、クロム、タンタル、鉄、表面冷延鋼板、亜鉛めっきされたスチール、溶融亜鉛めっきスチール、プライムスチール（ｐｒｉｍｅ  ｓｔｅｅｌ）、亜鉛、亜鉛合金、アルミニウム、アルミニウム合金などのうちの少なくとも一つでコートされたスチール、ならびにアルミニウムを含む。
【００４９】
本発明の水性コーティング剤組成物は、たとえば、ロールコーティング、特にリバースロールコーティング、浸漬コーティング、フラッドコーティング（ｆｌｏｏｄ  ｃｏａｔｉｎｇ）、スプレーおよびドローダウン（ｄｒａｗｄｏｗｎ  ｃｏａｔｉｎｇ）法などの任意の既知でかつ通常の手順によって金属表面へと塗布され得る。
【００５０】
防食性のおよび／もしくは接着促進のコーティング剤組成物は水相の除去によって硬化される。この硬化プロセスは、１５から１５０℃の、好ましくは２０℃から５０℃の、そしてより好ましくは２５℃から３０℃の範囲の温度において、１３．３から２６６．６ｋＰａ（０．１から２０００ｍｍＨｇ）の範囲の絶対圧力を維持しつつ実施される。熱は、対流式オーブンのようなオーブン、またはヒートランプを用いて提供され得る。他の実施態様において、温度は２０℃から５０度の範囲であり得、１３３．３Ｐａから１０．６７ｋＰａ（１から８０ｍｍＨｇ）の範囲の絶対圧力が維持される。詳細には０．１から２５メートル／時、そしてより詳細には１から１５メートル／時の速度を有する気体の気流を、防食性のおよび／もしくは接着促進のコーティング剤組成物を含有する金属基材表面上に通すことは、水の蒸発および硬化プロセスの助けとなるであろう。
【００５１】
金属表面への塗布ののち、コーティング剤組成物のシラン成分は、もし金属表面上にヒドロキシル基が存在するなら、金属のヒドロキシル基と反応でき、シランを金属表面へと固定する共有結合を形成する。これらの共有結合は、硬化したコーティング剤による処理された金属表面への接着性結合を有意に向上させるのに役立つであろう。
【００５２】
新たに塗布されるコーティング剤組成物のシラン成分の硬化は、あるシラン分子のシラノールの、他のシラン分子のシラノールとの水の生成を伴う反応を含む。硬化したコーティング剤の縮合パーセントはたとえば、３０から１００、好ましくは６０から９９、そしてより好ましくは６５から９５パーセントの範囲であり得る。
【００５３】
たとえば塗料のようなさらに塗布されるコーティング剤の接着は、もし下地のシラン系層の縮合が６０から９９、そして好ましくは６５から９５パーセントの範囲にあるとき、向上するであろう。そのような向上した接着は、縮合の完全ではないシラン系コーティング剤へ浸潤し、下地の部分的に縮合したコーティング剤へと浸透し膨張させる、さらに塗布されるコーティング剤の性能によるものであろう。部分的に縮合したコーティング剤は、残余のヒドロキシル（ＨＯ−）および／もしくはアルコキシ（Ｒ１Ｏ−）基のため、いくらかより極性でおよび／もしくはいくらかより低い架橋密度である傾向にある。これらのヒドロキシル基および／もしくはアルコキシ基は、硬化したフィルムの湿潤性および膨張性を向上させる。
【００５４】
さらに塗布されるコーティング剤は、シラン系下地コーティング剤へと、たとえば、ロールコーティング、浸漬コーティング、フラッドコーティング、スプレーおよびドローダウン法などのような任意の既知の通常の手順で塗布され得る。さらに塗布されるコーティングのフィルムの乾燥厚さは０．１から１００マイクロメートル、そして好ましくは１から５００マイクロメートルの範囲である。
【実施例】
【００５５】
以下に示される実施例は本発明の例示である。
【００５６】
実施例に用いられる金属は、ＡＣＴ  Ｌａｂｏｒａｔｏｒｉｅｓによって提供される１５．２センチメートル（ｃｍ）×１０．１６ｃｍ×０．０８１２８ｃｍの寸法の磨かれていない、切断冷延鋼板（ＣＲＳ）パネルである。コーティングされるのに先立ち、テストパネルは、通常の方法によりアルカリ性の洗浄剤で洗浄され、蒸留水でリンスされ、そして窒素ガスで乾燥された。コーティング剤組成物は、極細ドローダウンワイヤロッド（Ｇｒａｄｃｏからのサイズ＃３）によってテストパネルへと直接的に塗布された。コートされたパネルは垂直で乾燥され、過剰のコーティング剤がそれぞれのパネルの底の端より除去された。パネル上のコーティング剤はその後硬化され、硬化されたコーティング剤は１．２ミル（ｍｉｌｓ）の乾燥厚さで白Ｈ６７ＷＣ５５高固体ポリエステル裏地エナメル（Ｐｅｒｍａｃｌａｄ２４００、Ｓｈｅｒｗｉｎ  Ｗｉｌｌｉａｍｓ）によってペイントされた。それぞれのパネルは、中性塩スプレーへと２５０時間曝すことを含むＡＳＴＭ  Ｂ１１７の加速腐食試験へと供された。それぞれのパネルの防食性能はＡＳＴＭ  Ｄ１６５４によって評価された。実施例のパネル上のコーティング剤組成物の接着性能はクロムシーリングされたリン酸亜鉛浸漬処理の対照テストパネルのそれと比較された。特にこの比較評価は、（金属パネルの）刻印を等間隔の１０の区間へと分割することからなる。刻印に沿う等間隔で無いクリーページのため、それらの区間の端においてクリーページが測定された。クリーページは、ミリメートル単位で、最小、最大および平均の刻印からの距離によって報告され、表１において、それぞれ個々のテストパネルに対して示される。
【００５７】
実施例において用いられるさまざまなシランの化学構造は以下のようである。
【化１２】
0005449137.tif 000013
【００５８】
実施例１
エタノール中６２重量％の（ＥｔＯ）３Ｓｉ（ＣＨ２）３Ｎ（ＣＨ２ＣＨ２ＯＨ）２の溶液をＧｅｌｅｓｔより得た。２重量％のビス−（ヒドロキシエチル）アミノプロピルトリエトキシシランの防食性のおよび／もしくは接着促進のコーティング剤は、５０ｍｇの非イオン性界面活性剤（Ｔｒｉｔｏｎ  Ｘ−１００）、１．６１ｇの前記６２重量パーセントの溶液、および４６．７２グラムの蒸留水を混合することにより作製された。二つの処理されたパネルＡおよびＢはペイントされる前に１２０℃で２０分間で硬化された。コートされたテストパネル上の塗料のクリーページが測定され、通常に処理された対照と比較され、ミリメートル単位で最小、最大および平均の刻印からの距離として報告され、そして表１に要約される。
【００５９】
【表１】
0005449137.tif 000014
【００６０】
実施例２
エタノール中５０重量％の（ＥｔＯ）３ＳｉＣＨ２ＯＨ溶液をＧｅｌｅｓｔより得た。２重量％のヒドロキシメチルトリエトキシシランの防食性のおよび／もしくは接着促進のコーティング剤は、５０ｍｇの非イオン性界面活性剤（Ｔｒｉｔｏｎ  Ｘ−１００）、５０ｍｇの酢酸、２ｇの前記５０重量％のエタノール中のシラン溶液、および４７．９ｇの蒸留水を混合することによって作製された。生じる混合物は透明の溶液が得られるまで約４８時間攪拌された。ＡおよびＢの一対の処理されたパネルが、ペイントされる前に１２０℃で２０分間硬化された。第二のＡおよびＢの一対の処理されたパネルが、ペイントされる前に室温で硬化された。コートされたテストパネル上の塗料のクリーページが測定され、通常処理された対照と比較され、そしてミリメートル単位で最小、最大および平均の刻印からの距離として報告され、そして表２に要約される。
【００６１】
【表２】
0005449137.tif 000015
【００６２】
実施例３
（ＭｅＯ）３Ｓｉ（ＣＨ２）３ＮＨＣＯＮ（ＣＨ２ＣＨ２ＯＨ）２は、５．１２ｇ（４８．７１ｍｍｏｌ）のジエタノールアミンを１０ｇ（４８．７１ｍｍｏｌ）の３−イソシアナトプロピルトリメトキシシランへと攪拌しながらゆっくりと添加することによって合成された。前記添加の終了後、攪拌を１時間続けた。産物はその後放置され、数日後にゲル化している事が見出された。２重量％の（ＭｅＯ）３Ｓｉ（ＣＨ２）３ＮＨＣＯＮ（ＣＨ２ＣＨ２ＯＨ）２の防食性のおよび／もしくは接着促進のコーティング剤は、５０ｍｇの非イオン性界面活性剤（Ｔｒｉｔｏｎ  Ｘ−１００）、５０ｍｇの酢酸、１ｇの（ＭｅＯ）３Ｓｉ（ＣＨ２）３ＮＨＣＯＮ（ＣＨ２ＣＨ２ＯＨ）２シラン、４８．９ｇの蒸留水および０．３５５ｇ（１５重量％）のコロイド状の酢酸セリウムを混合することによって作製された。ＡおよびＢの一対の処理されたパネルが、ペイントされる前に１２０℃で２０分間硬化された。第二のＡおよびＢの一対の処理されたパネルが、ペイントされる前に室温で硬化された。コートされたテストパネル上の塗料のクリーページが測定され、通常処理された対照と比較され、そしてミリメートル単位で最小、最大および平均の刻印からの距離として報告され、そして表３に要約される。
【００６３】
【表３】
0005449137.tif 000016
【００６４】
実施例４
３−アミノプロピルトリメトキシシラン（２０ｇ、１１１．５５ｍｍｏｌ）をゆっくりと攪拌しながら炭酸プロピレンと混合した。混合物はゆっくりと発熱した。シリルウレタンを得るまで攪拌を２４時間継続した。シリルウレタン（１５ｇ）、メタノール（５ｇ）、および酢酸（０．１ｇ）の混合物へと蒸留水（１８ｇ）を攪拌しながら滴下し、かすみがかった溶液を生成した。攪拌を１２時間継続し、透明の水混和性の液体（３９．３７重量％のシラン）を生じた。
【００６５】
実施例５
３−アミノプロピルトリメトキシシラン（２０ｇ、１１１．５５ｍｍｏｌ）を炭酸エチレン（９．８２ｇ、１１１．５５ｍｍｏｌ）へと添加した。混合物を攪拌しながらホモジナイズし、そしてその後それは少し発熱した。攪拌を２４時間継続し、シリルウレタン化合物を得た。シリルウレタン（１５ｇ）、メタノール（５ｇ）、および酢酸（０．１ｇ）の混合物へと蒸留水（１８ｇ）を攪拌しながら滴下し、かすみがかった溶液を生成した。攪拌を１２時間継続し、透明の水混和性の液体（３９．３７重量％のシラン）を生じた。
【００６６】
２．５重量％の（ＭｅＯ）３Ｓｉ（ＣＨ２）３ＮＨＣＯＯＣＨ２ＣＨ（Ｍｅ）ＯＨシランおよび（ＭｅＯ）３Ｓｉ（ＣＨ２）３ＮＨＣＯＯＣＨ２ＣＨ２ＯＨシランの防食性のおよび／もしくは接着促進のコーティング剤は、５０ｍｇの非イオン性界面活性剤（Ｔｒｉｔｏｎ  Ｘ−１００）、２．５４ｇの３９．３７重量％の（ＭｅＯ）３Ｓｉ（ＣＨ２）３ＮＨＣＯＯＣＨ２ＣＨ（Ｍｅ）ＯＨもしくは（ＭｅＯ）３Ｓｉ（ＣＨ２）３ＮＨＣＯＯＣＨ２ＣＨ２ＯＨ水溶液、および４７．４１ｇの蒸留水を添加することによって作製された。処理されたパネルをペイントされる前に２０分間乾燥した。
【００６７】
刻印に沿った均等で無いクリーページのため、刻印は１０の均等な区間に分割され、クリーページはそれら区間の端において測定された。クリーページはミリメートル単位で最小、最大および平均の刻印からの距離として報告され、そして表４に要約される。
【００６８】
【表４】
0005449137.tif 000017
【００６９】
それぞれの実施例において、水性のヒドロキシル官能性シラン接着促進コーティング剤は、Ｚｎ−Ｐ−Ｃｒの対照に比べて、同一のもしくはより良い性能を示す。
【００７０】
上の記述は多くの具体例を含有するが、それら具体例は限定として解釈されるべきでなく、具体的なそれらの実施態様の例示としてのみ解釈されるべきであることは理解されよう。当業者はここに添付される請求項によって定義されるような記述の範囲および精神に包含される多くの他の実施態様を想到するであろう。